(57)【要約】【課題】基板における銅部材の表面およびその周辺部を確実に洗浄し、均一性の高い銅表面を露出させることが可能な基板洗浄装置および基板洗浄方法を得ること。【解決手段】基板を保持する基板保持手段と、銅に対する選択比が高く銅酸化物を選択的にエッチング除去する薬液を前記基板の表面に供給する銅酸化物除去薬液供給手段と、前記基板の表面に、銅を酸化する作用を有する酸化剤を供給する酸化剤供給手段と、前記基板の表面に水洗用の純水を供給する純水供給手段と、を備える。【選択図】        図１
2007188973.tif 000002
【特許請求の範囲】
【請求項１】
基板を保持する基板保持手段と、
銅酸化物を選択的にエッチング除去する薬液を前記基板の表面に供給する銅酸化物除去薬液供給手段と、
前記基板の表面に、銅を酸化する作用を有する酸化剤を供給する酸化剤供給手段と、
前記基板の表面に水洗用の純水を供給する純水供給手段と、
を備えることを特徴とする基板洗浄装置。
【請求項２】
前記酸化剤が、銅を酸化する作用を有する薬液であること
を特徴とする請求項１に記載の基板洗浄装置。
【請求項３】
前記酸化剤が、銅を酸化する作用を有するガスであること
を特徴とする請求項１に記載の基板洗浄装置。
【請求項４】
前記保持手段とともに前記基板を封入する蓋手段を備えること
を特徴とする請求項３に記載の基板洗浄装置。
【請求項５】
前記基板を内部に配置して密閉する密閉手段を備えること
を特徴とする請求項３に記載の基板洗浄装置。
【請求項６】
半導体基板上に形成された銅部材の表面をエッチングにより露出させる銅表面露出工程と、
前記銅表面およびその周辺部を、銅酸化物を選択的にエッチング除去する薬液で洗浄する第１の洗浄工程と、
前記銅表面部を、銅を酸化する作用を有する酸化剤により酸化して銅酸化物とする酸化工程と、
前記銅酸化物が形成された前記銅表面を、銅酸化物を選択的にエッチング除去する薬液で洗浄する第２の洗浄工程と、
を含むことを特徴とする基板洗浄方法。
【請求項７】
前記酸化工程において、前記銅表面およびその周辺部を酸化すること
を特徴とする請求項６に記載の基板洗浄方法。
【請求項８】
前記酸化剤が、銅を酸化する作用を有する薬液であること
を特徴とする請求項６または７に記載の基板洗浄方法。
【請求項９】
前記酸化剤が、銅を酸化する作用を有するガスであること
を特徴とする請求項６または７に記載の基板洗浄方法。
【発明の詳細な説明】
【技術分野】
【０００１】
本発明は、基板洗浄装置および基板洗浄方法に関するものであり、特に、銅配線等の銅部材が形成された半導体基板等に用いて好適な基板洗浄装置および基板洗浄方法に関するものである。
【背景技術】
【０００２】
半導体デバイスにおいては、デバイスの微細化により、銅（Ｃｕ）配線形成工程において上層と下層との配線を接続するビアの径も一段と小さくなり、配線の電気的特性への影響が大きくなってきている。この配線材料としては、電気的特性に優れた銅（Ｃｕ）が一般に使用されている。
【０００３】
銅（Ｃｕ）は、空気中の酸素と容易に反応して表層に銅（Ｃｕ）酸化物を形成することが一般的に知られている。このような銅（Ｃｕ）酸化物は、銅（Ｃｕ）に比べて抵抗値が高いため、銅（Ｃｕ）酸化物が接続部分に存在すると配線の抵抗値を上げ、所望の電気特性を得ることができなくなる。このため接続部位となるビア底の銅（Ｃｕ）に対しては、高い清浄度が求められている。
【発明の開示】
【発明が解決しようとする課題】
【０００４】
しかしながら、たとえば銅（Ｃｕ）直上の層間膜やバリアメタルをエッチングやスパッタにより除去する場合、露出した銅（Ｃｕ）の表面には、エッチングガスの影響を受けて変質層が形成され、また、銅（Ｃｕ）表面や層間膜表面には多数のエッチング残渣が発生する。そこで、このような銅（Ｃｕ）表層の変質層やエッチング残渣は、フッ素化合物や有機酸、有機アルカリなどを含む薬液で洗浄することにより除去している。
【０００５】
このように銅（Ｃｕ）表層の洗浄に使用する薬液は、下層の銅（Ｃｕ）配線をエッチングしないようにするため、銅（Ｃｕ）のエッチング性が低く、且つ銅（Ｃｕ）酸化膜のエッチング性が高いもの、すなわち、銅（Ｃｕ）酸化膜／銅（Ｃｕ）の選択比が高いものを使用する。しかし、このような洗浄においては、銅（Ｃｕ）変質層や銅（Ｃｕ）酸化物を主とするエッチング残渣は除去することはできるが、ビア側壁などに付着した銅（Ｃｕ）を除去することは困難である、という問題があった。
【０００６】
また、エッチングにより形成される銅（Ｃｕ）変質層は不均一であるため、この影響を受けて、部位により、洗浄後に露出する銅（Ｃｕ）の清浄性が不足する場合がある、という問題があった。
【０００７】
本発明は、上記に鑑みてなされたものであって、基板における銅部材の表面およびその周辺部を確実に洗浄し、均一性の高い銅表面を露出させることが可能な基板洗浄装置および基板洗浄方法を得ることを目的とする。
【課題を解決するための手段】
【０００８】
上述した課題を解決し、目的を達成するために、本発明にかかる基板洗浄装置は、基板を保持する基板保持手段と、銅に対する選択比が高く銅酸化物を選択的にエッチング除去する薬液を基板の表面に供給する銅酸化物除去薬液供給手段と、基板の表面に、銅を酸化する作用を有する酸化剤を供給する酸化剤供給手段と、基板の表面に水洗用の純水を供給する純水供給手段と、を備えることを特徴とする。
【発明の効果】
【０００９】
この発明によれば、銅表面およびその周辺部を酸化剤により酸化処理することにより銅の表層を均一に酸化して銅酸化物を形成する。そして、銅に対する選択比が高い銅酸化物除去用の薬液を用いてこの銅酸化物を選択的に除去することで均一な銅表面を露出させることができる。したがって、この発明によれば、基板における銅部材の表面およびその周辺部を確実に洗浄し、均一性の高い銅表面を露出させることができる、という効果を奏する。
【発明を実施するための最良の形態】
【００１０】
以下に、本発明にかかる基板洗浄装置および基板洗浄方法の実施の形態を図面に基づいて詳細に説明する。なお、本発明は以下の記述に限定されるものではなく、本発明の要旨を逸脱しない範囲において適宜変更可能である。
【００１１】
実施の形態１．
図１は、本発明の実施の形態１にかかる基板洗浄装置の概略構成を示す図である。本実施の形態にかかる基板洗浄装置は枚葉式基板洗浄装置であり、基板としてたとえば半導体基板Ｗを載置、固定して保持する回転テーブル１１と、半導体基板Ｗを回転テーブルに固定する固定部材１３と、回転テーブルに接続された駆動軸１５と、駆動軸１５を介して回転テーブルを回転駆動する駆動手段１７と、たとえばフッ素化合物や有機酸などを含み、銅（Ｃｕ）に対する選択比が高い銅（Ｃｕ）酸化物除去用の薬液を半導体基板Ｗの表面に供給するように設けられた銅酸化物除去用薬液供給ノズル１９と、半導体基板Ｗの表面に銅（Ｃｕ）を酸化する作用のある酸化処理用の薬液を供給するように設けられた酸化処理薬液供給ノズル２１と、水洗用の純水を半導体基板Ｗの表面に供給するように設けられた純水供給ノズル２３と、を備えて構成される。
【００１２】
そして、本実施の形態にかかる基板洗浄装置は、銅（Ｃｕ）酸化膜を選択的にエッチングする銅（Ｃｕ）酸化物除去用の薬液、銅（Ｃｕ）の表層を酸化して銅（Ｃｕ）酸化物を形成する酸化処理用の薬液、および半導体基板Ｗの表面を水洗する水洗処理用の純水を、回転テーブル１１と該回転テーブル１１上に保持された半導体基板Ｗとに供給することを特徴としている。
【００１３】
つぎに、本実施の形態にかかる基板洗浄装置を用いた半導体基板Ｗの洗浄方法について説明する。
【００１４】
まず、本実施の形態にかかる基板洗浄装置により洗浄処理を行う半導体基板Ｗについて説明する。半導体基板Ｗは、半導体ベース基板３１上にバリア膜３３を介して下層銅（Ｃｕ）配線３５を形成した後にライナー膜３７、層間絶縁膜３９を成膜し、写真製版とエッチングエ程を経て図２−１に示す構造に形成される。そして、上層の配線の形成のためにライナー膜３７がエッチングされる。このとき、下層銅（Ｃｕ）配線３５の銅（Ｃｕ）が部分的に露出し、その表面には図２−２に示すようにエッチング残渣４１やエッチングガスによって銅（Ｃｕ）に形成された銅（Ｃｕ）酸化物を含む変質層４３が形成されている。
【００１５】
そこで、このようにエッチング残渣４１や変質層４３が形成された半導体基板Ｗを基板洗浄装置を用いて洗浄する。半導体基板Ｗの洗浄を行うには、まず、半導体基板Ｗを回転テーブル１１に載置し、固定部材１３により、半導体基板Ｗを回転テーブル１１に固定する。そして、回転テーブル１１を回転させて半導体基板Ｗを回転させながら、フッ素化合物や有機酸などを含み銅（Ｃｕ）に対する選択比が高い銅（Ｃｕ）酸化物除去用の薬液を銅酸化物除去用薬液供給ノズル１９から半導体基板Ｗの表面に供給して半導体基板Ｗの洗浄を行う。
【００１６】
続いて、純水を純水供給ノズル２３から半導体基板Ｗの表面に供給して水洗を行う。このような洗浄処理を行うことにより、銅（Ｃｕ）配線３５の銅（Ｃｕ）をほとんどエッチングせずに、選択的にエッチング残渣４１や変質層４３の洗浄除去を行うことができる。
【００１７】
しかしながら、銅（Ｃｕ）は空気中の酸素と容易に反応して銅（Ｃｕ）酸化物を形成するため、エッチングにより露出した銅（Ｃｕ）表面は不均一に酸化されている。このため、上記様な洗浄後でも図２−３に示すように銅（Ｃｕ）酸化物４５が下層銅（Ｃｕ）配線３５の表面に残留する場合がある。
【００１８】
そこで、銅（Ｃｕ）に対して酸化力のある薬液（酸化剤）、たとえば過酸化水素水やオゾン水などを用いて下層銅（Ｃｕ）配線３５の表面の酸化処理を行い、露出した銅（Ｃｕ）の最表面を均一に酸化して図２−４に示すように下層銅（Ｃｕ）配線３５の表面に銅（Ｃｕ）酸化膜４７を均一に形成させる。具体的には、回転テーブル１１を回転させて半導体基板Ｗを回転させながら、過酸化水素水やオゾン水などの銅（Ｃｕ）に対して酸化力のある薬液（酸化剤）を酸化処理薬液供給ノズル２１から半導体基板Ｗの表面に供給して半導体基板Ｗの下層銅（Ｃｕ）配線３５の表面の酸化処理を行う。続いて、純水を純水供給ノズル２３から半導体基板Ｗの表面に供給して半導体基板Ｗの水洗を行う。
【００１９】
ここで、銅（Ｃｕ）酸化膜４７の厚みは、過酸化水素水など酸化剤の濃度や処理時間を制御することにより制御することが可能である。その一例として、たとえば３０ｖｏｌ％の過酸化水素水を用いる場合には、１０倍〜１０００倍に希釈したものを使用する。
【００２０】
また、下層銅（Ｃｕ）配線３５の表面を酸化する方法としては、後述するように酸素ガスやオゾンガスなどの酸化作用のあるガス雰囲気にウエハを曝露する方法でもよい。
【００２１】
そして、先の工程で用いたフッ素化合物や有機酸などを含み銅（Ｃｕ）酸化物を選択的にエッチングする薬液を銅酸化物除去用薬液供給ノズル１９から半導体基板Ｗの表面に供給して半導体基板Ｗの洗浄を行う。続いて、純水を純水供給ノズル２３から半導体基板Ｗの表面に供給して半導体基板Ｗの水洗を行う。
【００２２】
これにより、図２−５に示すように露出した下層銅（Ｃｕ）配線３５の最表面に均一に形成した銅（Ｃｕ）酸化膜４７を選択的に除去洗浄し、清浄度の高い銅（Ｃｕ）表面を露出させることができる。また、銅（Ｃｕ）表面の酸化処理と銅（Ｃｕ）酸化膜除去の洗浄処理とを複数回繰り返し行って、銅（Ｃｕ）表面を徐々にエッチングしてもよい。
【００２３】
清浄度の高い銅（Ｃｕ）表面を形成した後、図２−６に示すように銅（Ｃｕ）表面にバリアメタル４９を成膜し、銅（Ｃｕ）メッキにより銅（Ｃｕ）を堆積し、さらにＣＭＰ（Chemical Mechanical Polishing）により銅表面の研磨を行って、図２−７に示すように上層配線５１が形成される。
【００２４】
以上のような本実施の形態にかかる基板洗浄装置においては、銅（Ｃｕ）配線形成過程で銅表面を露出した際に形成された変質層や残渣物を洗浄除去後、酸化剤を用いて銅（Ｃｕ）表層を酸化処理することにより該銅（Ｃｕ）表層を均一に酸化して銅（Ｃｕ）酸化物とし、銅（Ｃｕ）酸化膜を形成する。そして、このように形成した銅（Ｃｕ）酸化膜を、銅（Ｃｕ）に対する選択比が高い銅（Ｃｕ）酸化物除去用の薬液で選択的に除去する。これにより本実施の形態にかかる基板洗浄装置においては、銅（Ｃｕ）の表面をほぼエッチングせずに選択的に銅（Ｃｕ）酸化物の洗浄除去を行い、清浄度の高い均一な銅（Ｃｕ）表面を露出させることができる。
【００２５】
また、本実施の形態にかかる基板洗浄装置においては、酸化剤として薬液を用いるため、酸化剤が確実に半導体基板Ｗ上に保持されるため、銅（Ｃｕ）の表面およびその周囲を確実に酸化することが可能である。
【００２６】
また、本実施の形態にかかる基板洗浄装置においては、エッチング処理やスパッタリング処理により周囲の層間膜に飛散して付着した銅（Ｃｕ）粒子は、酸化処理において薬液に溶解しやすい銅（Ｃｕ）酸化物にその全てまたはその表層が変化する。すなわち、最初の洗浄工程において残留し、層間膜上に付着した銅（Ｃｕ）粒子も、酸化処理により銅（Ｃｕ）酸化物とされ、２回目の洗浄で容易に且つ確実に溶解除去することが可能であり、または表層を溶解することにより付着面から離脱させて除去することが可能である。
【００２７】
なお、上述したノズル類は、すなわち薬液および純水をウエハ上に供給するノズルは、液種毎に別々に設けても良く、１つのノズルを共用し、ノズル直前の配管に設けたバルブの操作により液種を切り替えて所望の液体を基板に供給する構成としても良い。
【００２８】
実施の形態２．
実施の形態２では、上述した実施の形態１における配線形成工程において、電気的特性を改善することを目的としたプロセスを適用した場合の基板洗浄プロセスについて説明する。
【００２９】
まず、上述した実施の形態１の場合と同様に図２−１〜図２−６に示すプロセスを経て、清浄度の高い銅（Ｃｕ）表面を形成した後、銅（Ｃｕ）表面にバリアメタルを成膜して図３−１に示す構造の半導体基板Ｗを形成する。
【００３０】
つぎに、図３−２に示すように溝の底の部分のバリアメタルをスパッタリングにより一旦除去し、さらに、図３−２に示すように下層銅（Ｃｕ）配線３５の銅（Ｃｕ）表層にスパッタリングで溝を形成する。このとき、図３−２に示すように下層銅（Ｃｕ）配線３５にスパッタリングにより溝を形成した際に周囲の層間膜に飛び散った銅（Ｃｕ）粒子５３は、銅（Ｃｕ）のエッチング性を抑えた洗浄液では、除去することができない。
【００３１】
そこで、この銅（Ｃｕ）粒子５３を一旦酸化して銅（Ｃｕ）酸化物の形態にする。すなわち、銅（Ｃｕ）に対して酸化力のある薬液（酸化剤）、たとえば過酸化水素水やオゾン水などを用いて銅（Ｃｕ）粒子５３および下層銅（Ｃｕ）配線３５の銅（Ｃｕ）の溝部の表層を酸化して、図３−３に示すように銅（Ｃｕ）粒子５３を銅（Ｃｕ）酸化物５５とし、また、下層銅（Ｃｕ）配線３５の銅（Ｃｕ）の溝部の表層に銅（Ｃｕ）酸化膜５７を形成する。
【００３２】
具体的には、回転テーブル１１を回転させて半導体基板Ｗを回転させながら、過酸化水素水やオゾン水などの銅（Ｃｕ）に対して酸化力のある薬液（酸化剤）を酸化処理薬液供給ノズル２１から半導体基板Ｗの表面に供給して銅（Ｃｕ）粒子５３および下層銅（Ｃｕ）配線３５の銅（Ｃｕ）の溝部の表層の酸化処理を行う。続いて、純水を純水供給ノズル２３から半導体基板Ｗの表面に供給して水洗を行う。
【００３３】
そして、フッ素化合物や有機酸などを含み銅（Ｃｕ）酸化物を選択的にエッチングする薬液を銅酸化物除去用薬液供給ノズル１９から半導体基板Ｗの表面に供給して半導体基板Ｗの洗浄を行う。続いて、純水を純水供給ノズル２３から半導体基板Ｗの表面に供給して水洗を行う。
【００３４】
これにより、先の酸化処理工程において形成した銅（Ｃｕ）酸化物５５および銅（Ｃｕ）酸化膜５７を選択的に除去洗浄し、図３−４に示すように周囲の層間膜に飛び散った銅（Ｃｕ）粒子（銅（Ｃｕ）酸化物）を除去するとともに下層銅（Ｃｕ）配線３５の銅（Ｃｕ）の溝部の表層に清浄度の高い銅（Ｃｕ）表面を露出させることができる。また、銅（Ｃｕ）表面の酸化処理と銅（Ｃｕ）酸化膜除去の洗浄処理とを複数回繰り返し行って、銅（Ｃｕ）表面を徐々にエッチングしてもよい。
【００３５】
つぎに、図３−５に示すように再度、下層銅（Ｃｕ）配線３５の銅（Ｃｕ）表面にバリアメタル５９を成膜して、溝部の底部分での接続面積を増やして電気的特性を向上させる。そして、銅（Ｃｕ）メッキにより銅（Ｃｕ）を埋め込み、さらにＣＭＰ（Chemical Mechanical Polishing）により銅の研磨を行って、図３−６に示すように上層配線５１が形成される。
【００３６】
以上のような本実施の形態にかかる基板洗浄方法においては、下層銅（Ｃｕ）配線３５にスパッタリングにより溝を形成した際に周囲の層間膜に飛び散った銅（Ｃｕ）粒子５３を酸化剤を用いて酸化処理することにより該銅（Ｃｕ）粒子５３を銅（Ｃｕ）酸化物とし、また、下層銅（Ｃｕ）配線３５の銅（Ｃｕ）の溝部の表層に銅（Ｃｕ）酸化膜５７を形成する。そして、このように形成した銅（Ｃｕ）酸化膜を、銅（Ｃｕ）に対する選択比が高い銅（Ｃｕ）酸化物除去用の薬液で選択的に除去する。
【００３７】
これにより本実施の形態にかかる基板洗浄方法においては、銅（Ｃｕ）粒子５３を確実に除去するとともに、実施の形態１の場合と同様に銅（Ｃｕ）の表面をほぼエッチングせずに選択的に銅（Ｃｕ）酸化膜５７の洗浄除去を行い、清浄度の高い均一な銅（Ｃｕ）表面を露出させることができる。
【００３８】
実施の形態３．
図４は、本発明にかかる他の基板洗浄装置であり、実施の形態３にかかる基板洗浄装置の概略構成を示す図である。本実施の形態にかかる基板洗浄装置は枚葉式基板洗浄装置であり、基板としてたとえば半導体基板Ｗを載置、固定して保持する回転テーブル１１と、半導体基板Ｗを回転テーブルに固定する固定部材１３と、回転テーブルに接続された駆動軸１５と、駆動軸１５を介して回転テーブルを回転駆動する駆動手段１７と、たとえばフッ素化合物や有機酸などを含み、銅（Ｃｕ）に対する選択比が高い銅（Ｃｕ）酸化物除去用の薬液を半導体基板Ｗの表面に供給するように設けられた銅酸化物除去用薬液供給ノズル１９と、回転テーブル１１の上方に設けられるとともに下降して回転テーブル１１に接近、密着して回転テーブル１１との間に半導体基板Ｗを封入するための蓋部１１１と、銅（Ｃｕ）を酸化する作用のあるガスとして酸素ガスやオゾンガスなどの酸化性ガスを半導体基板Ｗの表面に供給するように設けられた酸化処理ガス供給ノズル１１３と、水洗用の純水を半導体基板Ｗの表面に供給するように設けられた純水供給ノズル２３と、を備えて構成される。
【００３９】
本実施の形態にかかる基板洗浄装置は、酸化処理薬液供給ノズル２１の代わりに酸化処理ガス供給ノズル１１３を備え、蓋部１１１をさらに備えること以外は上述した実施の形態１にかかる基板洗浄装置と同様の構成を有する。本実施の形態にかかる基板洗浄装置においては、蓋部１１１が回転テーブル１１と密着して該回転テーブル１１との間に半導体基板Ｗを封入し、銅（Ｃｕ）を酸化する作用のあるガスとして酸素ガスやオゾンガスなどの酸化性ガス１１５をその内部に導入する。そして、半導体基板Ｗを酸化作用のあるガス雰囲気に所定の時間だけ曝露し、銅（Ｃｕ）と酸化性ガスとを反応させることにより銅（Ｃｕ）の表面を酸化する。
【００４０】
このとき、銅（Ｃｕ）の酸化速度を上げるため、供給する酸化性のガスを加熱してから導入してもよい。また、基板を保持している回転テーブル１１に加熱機構を設けて基板を加熱してもよい。他の洗浄処理については上述した実施の形態１にかかる基板洗浄装置の場合と同様である。
【００４１】
以上のように構成された本実施の形態にかかる基板洗浄装置においても、上述した実施の形態１にかかる基板洗浄装置と同様の効果を得ることができる。また、本実施の形態にかかる基板洗浄装置においては、銅（Ｃｕ）の表面に銅（Ｃｕ）酸化物を形成する方法として、酸化力のあるガスを用いることにより、薬品処理を減らすことができる。
【００４２】
なお、上述したノズル類は、すなわち薬液および純水をウエハ上に供給するノズルは、液種毎に別々に設けても良く、１つのノズルを共用し、ノズル直前の配管に設けたバルブの操作により液種を切り替えて所望の液体を基板に供給する構成としても良い。
【００４３】
また、銅酸化物除去用薬液供給ノズル１９と純水供給ノズル２３とを酸化処理ガス供給ノズル１１３と同様に蓋部１１１の内部に設けた構成としても良い。
【００４４】
実施の形態４．
図５は、本発明にかかる他の基板洗浄装置であり、実施の形態３にかかる基板洗浄装置の概略構成を示す図である。本実施の形態にかかる基板洗浄装置は枚葉式基板洗浄装置であり、基板としてたとえば半導体基板Ｗを載置、固定して保持する回転テーブル１１と、半導体基板Ｗを回転テーブルに固定する固定部材１３と、回転テーブルに接続された駆動軸１５と、駆動軸１５を介して回転テーブルを回転駆動する駆動手段１７と、たとえばフッ素化合物や有機酸などを含み、銅（Ｃｕ）に対する選択比が高い銅（Ｃｕ）酸化物除去用の薬液を半導体基板Ｗの表面に供給するように設けられた銅酸化物除去用薬液供給ノズル１９と、所定のガスを導入して半導体基板Ｗを暴露するためのチャンバ２１１と、水洗用の純水を半導体基板Ｗの表面に供給するように設けられた純水供給ノズル２３と、を備えて構成される。
【００４５】
そして、チャンバ２１１には、銅（Ｃｕ）を酸化する作用のあるガスとして酸素ガスやオゾンガスなどの酸化性ガスをチャンバ２１１内に導入するための吸気口２１３と、チャンバ２１１内のガスを外部に排出するための排気口２１５と、チャンバ２１１内の液体を排出するための排液口２１７と、を備える。また、銅酸化物除去用薬液供給ノズル１９と純水供給ノズル２３とは、チャンバ２１１内に設けられている。
【００４６】
本実施の形態にかかる基板洗浄装置は、酸化処理薬液供給ノズル２１の代わりにチャンバ２１１を備えること以外は上述した実施の形態１にかかる基板洗浄装置と同様の構成を有する。本実施の形態にかかる基板洗浄装置においては、該転テーブル１１に固定した半導体基板Ｗをチャンバ２１１内に配置した状態で、銅（Ｃｕ）を酸化する作用のあるガスとして酸素ガスやオゾンガスなどの酸化性ガス２１９をチャンバ２１１の内部に導入して密閉する。そして、半導体基板Ｗを酸化作用のあるガス雰囲気に所定の時間だけ曝露し、銅（Ｃｕ）と酸化性ガスとを反応させることにより銅（Ｃｕ）の表面を酸化する。
【００４７】
このとき、銅（Ｃｕ）の酸化速度を上げるため、供給する酸化性のガスを加熱してから導入してもよい。また、基板を保持している回転テーブル１１に加熱機構を設けて基板を加熱してもよい。他の洗浄処理については上述した実施の形態１にかかる基板洗浄装置の場合と同様である。
【００４８】
また、本実施の形態にかかる基板洗浄装置は、実施の形態３にかかる基板洗浄装置が蓋部１１１を用いて基板周辺のみを局所的に酸化性のガス雰囲気に曝露するのに対し、チャンバ内に酸化性のガスを直接供給することを特徴としている。
【００４９】
以上のように構成された本実施の形態にかかる基板洗浄装置においても、上述した実施の形態１にかかる基板洗浄装置と同様の効果を得ることができる。また、本実施の形態にかかる基板洗浄装置においては、銅（Ｃｕ）の表面に銅（Ｃｕ）酸化物を形成する方法として、酸化力のあるガスを用いることにより、薬品処理を減らすことができる。
【００５０】
なお、本実施の形態にかかる基板洗浄装置においても上述したノズル類は、すなわち薬液および純水をウエハ上に供給するノズルは、液種毎に別々に設けても良く、１つのノズルを共用し、ノズル直前の配管に設けたバルブの操作により液種を切り替えて所望の液体を基板に供給する構成としても良い。
【産業上の利用可能性】
【００５１】
以上のように、本発明にかかる基板洗浄装置は、銅配線等の銅部材が形成された半導体基板等の洗浄に有用である。
【図面の簡単な説明】
【００５２】
【図１】本発明の実施の形態１にかかる基板洗浄装置の概略構成を示す図である。
【図２−１】本発明の実施の形態１にかかる基板洗浄装置を用いた基板洗浄方法を説明するための断面図である。
【図２−２】本発明の実施の形態１にかかる基板洗浄装置を用いた基板洗浄方法を説明するための断面図である。
【図２−３】本発明の実施の形態１にかかる基板洗浄装置を用いた基板洗浄方法を説明するための断面図である。
【図２−４】本発明の実施の形態１にかかる基板洗浄装置を用いた基板洗浄方法を説明するための断面図である。
【図２−５】本発明の実施の形態１にかかる基板洗浄装置を用いた基板洗浄方法を説明するための断面図である。
【図２−６】本発明の実施の形態１にかかる基板洗浄装置を用いた基板洗浄方法を説明するための断面図である。
【図２−７】本発明の実施の形態１にかかる基板洗浄装置を用いた基板洗浄方法を説明するための断面図である。
【図３−１】本発明の実施の形態２にかかる基板洗浄方法を説明するための断面図である。
【図３−２】本発明の実施の形態２にかかる基板洗浄装置を説明するための断面図である。
【図３−３】本発明の実施の形態２にかかる基板洗浄装置を説明するための断面図である。
【図３−４】本発明の実施の形態２にかかる基板洗浄装置を説明するための断面図である。
【図３−５】本発明の実施の形態２にかかる基板洗浄装置を説明するための断面図である。
【図３−６】本発明の実施の形態２にかかる基板洗浄装置を説明するための断面図である。
【図４】本発明の実施の形態３にかかる基板洗浄装置の概略構成を示す図である。
【図５】本発明の実施の形態４にかかる基板洗浄装置の概略構成を示す図である。
【符号の説明】
【００５３】
１１  回転テーブル
１３  固定部材
１５  駆動軸
１７  駆動手段
１９  銅酸化物除去用薬液供給ノズル
２１  酸化処理薬液供給ノズル
２３  純水供給ノズル
３１  半導体ベース基板
３３  バリア膜
３５  配線
３７  ライナー膜
３９  層間絶縁膜
４１  エッチング残渣
４３  変質層
４５  酸化物
４７  酸化膜
４９  バリアメタル
５１  上層配線
５３  銅（Ｃｕ）粒子
５５  銅（Ｃｕ）酸化物
５７  銅（Ｃｕ）酸化膜
５９  バリアメタル
１１１  蓋部
１１３  酸化処理ガス供給ノズル
１１５  酸化性ガス
２１１  チャンバ
２１３  吸気口
２１５  排気口
２１７  排液口
２１９  酸化性ガス
Ｗ  半導体基板
【図１】
2007188973.tif 000003
【図２−１】
2007188973.tif 000004
【図２−２】
2007188973.tif 000005
【図２−３】
2007188973.tif 000006
【図２−４】
2007188973.tif 000007
【図２−５】
2007188973.tif 000008
【図２−６】
2007188973.tif 000009
【図２−７】
2007188973.tif 000010
【図３−１】
2007188973.tif 000011
【図３−２】
2007188973.tif 000012
【図３−３】
2007188973.tif 000013
【図３−４】
2007188973.tif 000014
【図３−５】
2007188973.tif 000015
【図３−６】
2007188973.tif 000016
【図４】
2007188973.tif 000017
【図５】
2007188973.tif 000018